(57)【要約】  プロトン酸や金属成分を用いず、ポリカーボネートジオールとアクリル酸ビニル化合物から、ポリカーボネートジオールジアクリレートを製造する方法を提供する。  式（Ｉ）で表されるポリカーボネートジオールと、式（II)で表されるアクリル酸ビニル化合物を、加水分解酵素存在下、反応させることを特徴とするポリカーボネートジオールジアクリレートの製造方法、及び末端アクリレート化率が９７％以上である、式（III）で表されるポリカーボネートジオールジアクリレートである。【特許請求の範囲】
【請求項１】
式（Ｉ）：
【化７】
2011122520.tif 000012
式中、
Ｒ１は、同一又は異なっており、直鎖状、分岐鎖状若しくは環状のアルキレン基の１つ以上で構成された２価基であり、該２価基は、置換基を有していてもよく、かつ／又は非末端の１つ以上の炭素原子が２価の芳香族基、２価のヘテロ環式基、酸素原子若しくは硫黄原子で置き換えられていてもよいか、あるいは、架橋炭素環の２価の基であり、
ｎは、平均重合度を表し、１〜５０の数である
で表されるポリカーボネートジオールと、式（II)：
【化８】
2011122520.tif 000013
式中、
Ｒ２は、水素原子又は炭素原子数１〜４の直鎖状又は分岐鎖状のアルキル基であり、
Ｒ３は、水素原子又は炭素原子数１〜１０の直鎖状、分岐鎖状若しくは環状のアルキル基である
で表されるアクリル酸ビニル化合物を、加水分解酵素存在下、反応させることを特徴とするポリカーボネートジオールジアクリレートの製造方法。
【請求項２】
加水分解酵素が、リパーゼである、請求項１記載のポリカーボネートジオールジアクリレートの製造方法。
【請求項３】
リパーゼが、固定化リパーゼである、請求項２記載のポリカーボネートジオールジアクリレートの製造方法。
【請求項４】
固定化リパーゼを充填した流通管式反応器中で反応させることによる、請求項３記載のポリカーボネートジオールジアクリレートの製造方法。
【請求項５】
リパーゼが、カンジダ・アンタークティカ（Candida antarctica）を起源とするリパーゼである、請求項２〜４のいずれか１項記載のポリカーボネートジオールジアクリレートの製造方法。
【請求項６】
末端アクリレート化率が９７％以上である、式（III）：
【化９】
2011122520.tif 000014
式中、
Ｒ１’は、同一又は異なっており、直鎖状、分岐鎖状若しくは環状のアルキレン基の１つ以上で構成された２価基であり、該２価基は、置換基を有していてもよく、かつ／又は非末端の１つ以上の炭素原子が２価の芳香族基、２価のヘテロ環式基、酸素原子若しくは硫黄原子で置き換えられていてもよいか、あるいは、架橋炭素環の２価の基であり、
Ｒ２’は、水素原子又は炭素原子数１〜４の直鎖状又は分岐鎖状のアルキル基であり、
ｎ’は、平均重合度を表し、１〜５０の数である
で表されるポリカーボネートジオールジアクリレート。
【請求項７】
末端アルコキシ化率が０．１％未満である、請求項６記載のポリカーボネートジオールジアクリレート。
【請求項８】
末端水酸基率が１％未満である、請求項６又は７記載のポリカーボネートジオールジアクリレート。
【発明の詳細な説明】
【技術分野】
【０００１】
本発明は、ポリカーボネートジオールジアクリレートの製造方法に関する。また、本発明は、高純度のポリカーボネートジオールジアクリレートに関する。
【背景技術】
【０００２】
ポリカーボネートジオールジアクリレートは、インキ、塗料、コーティング材料、接着剤、光硬化性樹脂、架橋剤、電解質材料、その他の樹脂等の原料として有用な化合物である。例えば、特許文献１には、ポリカーボネートジオールジアクリレートを用いたフィルム状光導波路が開示されている。【０００３】
ポリカーボネートジオールジアクリレートを製造する方法としては、ポリカーボネートジオールとアクリル酸をｐ−トルエンスルホン酸等のプロトン酸触媒の存在下で反応させる方法が知られている（例えば、特許文献２参照）。
しかし、この方法では、得られるポリカーボネートジオールジアクリレートが茶色に着色するという製品の品質に係る大きな問題があった。更に、この方法では、原料のアクリル酸を過剰に用いるため、合成後、それらを中和して水洗することにより除去しても、得られる生成物中に、酸触媒、原料に起因する硫黄分、不純物が残存し、品質の悪化(悪臭、金属腐食)が起こりやすいという課題がある。【０００４】
また、ポリカーボネートジオールとアクリル酸エステル化合物を、有機金属触媒存在下、生成するアルコールを抜き出しながら反応させることによるポリカーボネートジオールジアクリレートの製造方法が知られている(例えば、特許文献３参照)。しかし、この方法では、生成するアルコールがポリカーボネートジオール中のカーボネート結合と交換して、アルコキシ末端を形成させうる。アルコキシ末端は、その後の硬化工程で、硬化物の架橋密度を下げることから、その形成を回避することが望ましい。加えて、有機金属触媒由来の金属成分の残留は、品質に影響しうるため、触媒成分の分解、回収工程が必要となる。更に、この方法では、副生アルコールを留去する際に原料アクリル酸エステルが共沸し、反応系外に出てしまう問題があり、加えて、気化した原料アクリル酸エステルによるポップコーン重合が発生する可能性があることが問題となりうる。【０００５】
ここで、ポップコーン重合とは、主に気相中で核となるポリマーが生成した後、それを起点として高温の重合熱を伴いながら爆発的に重合が起こる現象であり、多孔性で嵩高い重合物を生成する。ポップコーン重合が、大きなスケールで製造中に発生すると、装置の閉塞から、設備の破損、爆発に繋がるおそれがあり、気相中のビニル化合物濃度が上昇しない低温での製造方法が求められていた。【０００６】
酸触媒や金属成分を用いず、比較的低温にて、遊離水酸基をアクリレート化する手法として、リパーゼを酵素触媒に用いた手法が知られている（例えば、非特許文献１参照）。また、アクリル酸ビニルと固定化リパーゼを用いて無極性溶媒中でアクリル酸エステルを製造することが可能であることも報告されている（例えば、非特許文献２参照）。しかし、ポリカーボネートジオールを基質として、リパーゼを用いてアクリレート化した例は、全く知られていない。
【先行技術文献】
【特許文献】
【０００７】
【特許文献１】特開２００９−１５７１２５号公報
【特許文献２】特開２００２−２５３３５号公報
【特許文献３】特開２００１−１５１７３０号公報
【非特許文献】
【０００８】
【非特許文献１】Industrial Biotechnology  5巻,110項(２００９年)
【非特許文献２】Journal of Molecular Catalysis B:Enzymatic 10巻,551項(２０００年)
【発明の開示】
【発明が解決しようとする課題】
【０００９】
本発明の目的は、従来技術における上記のような課題を解決することにある。具体的には、プロトン酸や金属成分を用いず、ポリカーボネートジオールとアクリル酸ビニル化合物から、ポリカーボネートジオールジアクリレートを製造する方法を提供することにある。ここで、ポリカーボネートジオールジアクリレートは、ポリカーボネートジオールの末端水酸基がアクリル酸エステル化合物でアクリレート化された化合物をいうこととする。また、本発明の目的は、高純度のポリカーボネートジオールジアクリレートを提供することにある。
【課題を解決するための手段】
【００１０】
本発明者らは、上記課題を解決するために鋭意検討を重ねた結果、加水分解酵素（特にリパーゼ）の存在下、ポリカーボネートジオールとアクリル酸ビニル化合物とのエステル交換反応によりポリカーボネートジオールジアクリレートを製造することからなる、新規な工業的製造プロセスを見出し、本発明に至った。【００１１】
本発明は、式（Ｉ）：【００１２】
【化１】
2011122520.tif 000002
【００１３】
式中、
Ｒ１は、同一又は異なっており、直鎖状、分岐鎖状若しくは環状のアルキレン基の１つ以上で構成された２価基であり、該２価基は、置換基を有していてもよく、かつ／又は非末端の１つ以上の炭素原子が２価の芳香族基、２価のヘテロ環式基、酸素原子若しくは硫黄原子で置き換えられていてもよいか、あるいは、架橋炭素環の２価の基であり、
ｎは、平均重合度を表し、１〜５０の数である
で表されるポリカーボネートジオールと、式（II)：【００１４】
【化２】
2011122520.tif 000003
【００１５】
式中、
Ｒ２は、水素原子又は炭素原子数１〜４の直鎖状又は分岐鎖状のアルキル基であり、
Ｒ３は、水素原子又は炭素原子数１〜１０の直鎖状、分岐鎖状若しくは環状のアルキル基である
で表されるアクリル酸ビニル化合物を、加水分解酵素存在下、反応させることを特徴とするポリカーボネートジオールジアクリレートの製造方法に関する。
本発明は、加水分解酵素が、リパーゼである、上記のポリカーボネートジオールジアクリレートの製造方法に関する。
本発明は、リパーゼが、固定化リパーゼである、上記のポリカーボネートジオールジアクリレートの製造方法に関する。
本発明は、固定化リパーゼを充填した流通管式反応器中で反応させることによる、上記のポリカーボネートジオールジアクリレートの製造方法に関する。
また、本発明は、リパーゼが、カンジダ・アンタークティカ（Candida antarctica）を起源とするリパーゼである、上記のいずれかのポリカーボネートジオールジアクリレートの製造方法に関する。【００１６】
本発明は、末端アクリレート化率が９７％以上である、式（III）：【００１７】
【化３】
2011122520.tif 000004
【００１８】
式中、
Ｒ１’は、同一又は異なっており、直鎖状、分岐鎖状若しくは環状のアルキレン基の１つ以上で構成された２価基であり、該２価基は、置換基を有していてもよく、かつ／又は非末端の１つ以上の炭素原子が２価の芳香族基、２価のヘテロ環式基、酸素原子若しくは硫黄原子で置き換えられていてもよいか、あるいは、架橋炭素環の２価の基であり、
Ｒ２’は、水素原子又は炭素原子数１〜４の直鎖状又は分岐鎖状のアルキル基であり、
ｎ’は、平均重合度を表し、１〜５０の数である
で表されるポリカーボネートジオールジアクリレートに関する。
【発明の効果】
【００１９】
本発明の方法により、加水分解酵素を触媒とすることによって、プロトン酸や金属成分を用いず、ポリカーボネートジオールとアクリル酸ビニル化合物から、ポリカーボネートジオールジアクリレートを製造できる。本発明の方法は、アクリル酸エステルを還流させながら常圧でエステル交換反応を行う場合に比べて低温にて反応を行うことができ、効率及び安全性の点で優れている。なお、アクリル酸ビニルエステルの分子構造を有する化合物を、ポリカーボネートジオールとの反応に用いることによって、副生物としてビニルアルコールが生成する。この化合物は、即座にケト型であるカルボニル化合物へと異性化するため、該反応の平衡を生成系にシフトする効果があると考えられる。また、副生物であるアルコールと主鎖カーボネートの交換反応などの副反応が抑制されるという効果もある。【００２０】
また、本発明によれば、末端アクリレート化率が９７％以上である、高純度のポリカーボネートジオールジアクリレートが提供される。このようなポリカーボネートジオールジアクリレートは、硬化させたときに架橋密度が低下することなく、コーティング材料、接着剤等に好適である。
【発明を実施するための最良の形態】
【００２１】
本発明の方法では、加水分解酵素の存在下、ポリカーボネートジオールとアクリル酸ビニル化合物とを反応させることにより、ポリカーボネートジオールジアクリレートが得られる。【００２２】
（ポリカーボネートジオール）
本発明で使用されるポリカーボネートジオールは、式（Ｉ）：【００２３】
【化４】
2011122520.tif 000005
【００２４】
式中、
Ｒ１は、同一又は異なっており、直鎖状、分岐鎖状若しくは環状のアルキレン基の１つ以上で構成された２価基であり、該２価基は、置換基を有していてもよく、かつ／又は非末端の１つ以上の炭素原子が２価の芳香族基、２価のヘテロ環式基、酸素原子若しくは硫黄原子で置き換えられていてもよいか、あるいは、架橋炭素環の２価の基であり、
ｎは、平均重合度を表し、１〜５０の数である
で表される。【００２５】
直鎖状、分岐鎖状若しくは環状のアルキレン基の１つ以上で構成された２価基としては、例えば、直鎖状又は分岐鎖状のアルキレン基−環状のアルキレン基からなる２価基、直鎖状又は分岐鎖状のアルキレン基−環状のアルキレン基−直鎖状又は分岐鎖状のアルキレン基からなる２価基、環状のアルキレン基−直鎖状又は分岐鎖状のアルキレン基−環状のアルキレンからなる２価基が挙げられる。【００２６】
直鎖状又は分岐鎖状のアルキレン基の炭素原子数は、好ましくは１〜２５個であり、より好ましくは、３〜１２個であり、例えば、プロピレン基、ブチレン基、ペンテン基、ヘキセン基、３−メチルペンテン基、ヘプテン基、オクテン基、デセン基等が挙げられ、好ましくはブチレン基、ペンテン基、ヘキセン基、３−メチルペンテン基である。【００２７】
環状のアルキレン基の炭素原子数は、好ましくは３〜２５個であり、より好ましくは３〜１２個である。環状のアルキレン基としては、炭素原子数３〜１２のシクロアルキレンが好ましく、例えば、シクロプロピレン基、シクロブチレン基、シクロペンチレン基、シクロヘキシレン基、シクロヘプチレン基、シクロオクチレン基等が挙げられ、好ましくはシクロへキシレン基である。
前記直鎖状又は分岐鎖状のアルキレン基−環状のアルキレン基−直鎖状又は分岐鎖状のアルキレン基からなる２価基としては、例えば、シクロペンタン−１，３−ジメチレン基、シクロヘキサン−１，４−ジメチレン基等が挙げられ、好ましくはシクロヘキサン−１，４−ジメチレン基である。【００２８】
上記の２価基は、置換基を有していてもよく（例えば、ベンゼン−１，４−ジメチレン基）、かつ／又は２価基（２価基が置換基を有する場合は、置換基を除く部分）の末端以外の１つ以上の炭素原子が２価の芳香族基（例えば、フェニレン基、ナフチレン基）、２価のヘテロ環式基（例えば、ピリダニル基）、酸素原子若しくは硫黄原子で置き換えられていてもよい。【００２９】
置換基としては、炭素原子数１〜６の直鎖状若しくは分岐状のアルキル基（例えば、メチル基、エチル基）、炭素原子数３〜１２のシクロアルキル基（例えば、シクロヘキシル基）、炭素原子数７〜１０のアラルキル基（例えば、ベンジル基）、炭素原子数６〜１２のアリール基（例えば、フェニル基、トリル基）、炭素原子数１〜６のアルコキシ基（例えば、メトキシ基、エトキシ基）、ハロゲン原子（例えば、フッ素原子、塩素原子）が挙げられる。【００３０】
Ｒ１は、架橋炭素環の２価の基であってもよい。ここで、「架橋炭素環」とは、隣り合わない２つの炭素が架橋基又は直接結合によって架橋された炭素環を指す。架橋炭素環の２価基としては、炭素原子数６〜１０の架橋炭素環の２価基が好ましく、例えば、ビシクロ−［２．１．１］−ヘキサン−ジイル、ビシクロ−［２．２．１］−ヘプタン−ジイル、ビシクロ−［２．２．２］−オクタン−ジイル、ビシクロ−［３．３．０］−オクタン−ジイル、ビシクロ−［４．３．０］−ノナン−ジイル、ビシクロ−［４．４．０］−デカン−ジイル、アダマンタン−ジイルが挙げられる。【００３１】
Ｒ１は、好ましくは、プロピレン基、ブチレン基、ペンテン基、ヘキセン基、３−メチルペンテン基、シクロヘキサン−１，４−ジメチレン基、ベンゼン−１，４−ジメチレン基から選ばれる１種以上である。【００３２】
式（Ｉ）において、ｎは、平均重合度を表し、１〜５０の数であり、好ましくは２〜２５である。平均重合度は、１Ｈ−ＮＭＲによる末端基定量によって測定することができる。【００３３】
式（Ｉ）のポリカーボネートジオールは、どのような方法で製造されたものでもあってもよい。例えば、式（Ｉ）のＲ１に相当する基を有する２価アルコール（ＨＯ−Ｒ１−ＯＨ）と炭酸エステル（例えば、炭酸ジメチル、炭酸ジエチル、炭酸ジブチル、炭酸ジフェニル）とのエステル交換反応により製造されたポリカーボネートジオールや、上記の２価アルコールとクロロギ酸エステル又はホスゲンとの反応により製造したポリカーボネートジオールを使用することができる。２価アルコールとしては、例えば、炭素原子数４〜２５（好ましくは炭素原子数４〜１５）のアルキレン基を有する脂肪族２価アルコールが挙げられる。あるいは、環状炭酸エステルの開環重合等により製造されたポリカーボネートジオールを使用することができる。環状炭酸エステルとしては、例えば、炭素原子数２〜２５（好ましくは炭素原子数２〜１５）のアルキレン基を有する環状炭酸エステルが挙げられる。【００３４】
中でも、炭素原子数４〜２５（好ましくは炭素原子数４〜１５）のアルキレン基を有する脂肪族２価アルコールと炭酸エステルとのエステル交換反応によって製造されたポリカーボネートジオールが好ましい。このような脂肪族２価アルコールとしては、Ｒ１が直鎖状又は分岐鎖状の炭素原子数４〜１５のアルキレン基に相当する２価アルコールが挙げられ、具体的には、２−メチル−１，３−プロパンジオール、１，３−ブタンジオール、２，４−ヘプタンジオール、２，２−ジエチル−１，３−プロパンジオール、２−メチル−２−プロピル−１，３−プロパンジオール、２−エチル−１，３−ヘキサンジオール、２−メチル−２，４−ペンタンジオール、２，２，４−トリメチル−１，３−ペンタンジオール、２−ブチル−２−エチル−１，３−プロパンジオール等のトリメチレン部分を有するものや、１，４−ブタンジオール等のテトラメチレン部分を有するものや、１，５−ペンタンジオール、３−メチル−１，５−ペンタンジオール、２，２−ジエチル−１，５−ペンタンジオール、１，５−ヘキサンジオール等のペンタメチレン部分を有するものや、１，６−ヘキサンジオール、２−エチル−１，６−ヘキサンジオール等のヘキサメチレン部分を有するものや、１，７−ヘプタンジオール等のヘプタメチレン部分を有するものや、１，８−オクタンジオール、２−メチル−１，８−オクタンジオールのオクタメチレン部分を有するものや、１，９−ノナンジオール、１，１０−デカンジオール、１，１１−ウンデカンジオール、１，１２−ドデカンジオール、１，２０−エイコサンジオールが挙げられる。また、Ｒ１が炭素原子数４〜１５のシクロアルキレン基に相当する２価アルコールが挙げられ、具体的には、１，３−シクロヘキサンジオール、１，４−シクロヘキサンジオール、シクロヘキサン−１，４−ジメタノール、シクロヘキサン−１，４−ジエタノールである。また、Ｒ１がシクロアルキレン−直鎖状又は分岐鎖状アルキレン−シクロアルキレンに相当する２価アルコールである２，２−ビス（４−ヒドロキシシクロヘキシル）プロパン等も使用することができる。【００３５】
ただし、上記以外の２価アルコールも使用することができ、例えば、ジエチレングリコール、トリエチレングリコール、ポリエチレングリコール、ジプロピレングリコール、ポリプロピレングリコール、ポリテトラメチレングリコール等のＲ１が酸素原子で置き換えられているアルキレン基であるものや、１，４−ビス（ヒドロキシエトキシ）シクロヘキサン等のＲ１が酸素原子で置き換えられている、直鎖状又は分岐鎖状アルキレン−シクロアルキレン−直鎖状又は分岐鎖状アルキレン基であるものや、２，５−テトラヒドロフランジメタノール等の、Ｒ１が直鎖状又は分岐鎖状アルキレン−酸素原子で置き換えられているシクロアルキレン−直鎖状又は分岐鎖状アルキレン基であるものも使用することができる。加えて、架橋炭素環の２価アルコールである２，７−ノルボルナンジオール等も使用することができる。【００３６】
更に、ｐ−キシリレンジオール、ｐ−テトラクロロキシリレンジオール、ベンゼン−１，４−ジメタノール等の、Ｒ１が非置換か又はハロゲン原子で置換されている、２価の芳香族基で置き換えられたアルキレン基であるものも使用することができる。また、１，４−ビス（ヒドロキシエトキシ）ベンゼン、２，２−ビス［（４−ヒドロキシエトキシ）フェニル］プロパン等の、Ｒ１が１つ以上の酸素原子及び１つ以上の２価の芳香族基で置き換えられたアルキレン基であるものも使用することができる。Ｒ１が２価の芳香族基を有する２価アルコールは、２価アルコール全体に対して２５重量％以下であることが好ましく、好ましくは２０重量％以下、更に好ましくは１５重量％以下である。【００３７】
本発明で使用されるポリカーボネートジオールにおいて、Ｒ１は同一であっても異なっていてもよい。即ち、ポリカーボネートジオールを、２価アルコールと炭酸エステルとのエステル交換反応や、２価アルコールとクロロギ酸エステル又はホスゲンとの反応で得る場合、２価アルコールは、１種を単独で、又は２種以上を併用してもよい。また、ポリカーボネートジオールを環状炭酸エステルの開環重合で得る場合、環状炭酸エステルは、１種を単独で、又は２種以上を併用してもよい。【００３８】
式（Ｉ）のポリカーボネートジオールは、取り扱い性が良い点から、好ましくはＲ１がプロピレン基、ブチレン基、ペンテン基、ヘキセン基、３−メチルペンテン基、シクロヘキサン−１，４−ジメチレン基、ベンゼン−１，４−ジメチレン基から選ばれる１種以上であるポリカーボネートジオールである。式（Ｉ）のポリカーボネートジオールは、１種を単独で、又は２種以上を併用してもよい。【００３９】
(アクリル酸ビニル化合物)
本発明で使用されるアクリル酸ビニル化合物は、式（II）：【００４０】
【化５】
2011122520.tif 000006
【００４１】
式中、
Ｒ２は、水素原子又は炭素原子数１〜４の直鎖状又は分岐状のアルキル基であり、
Ｒ３は、水素原子又は炭素原子数１〜１０の直鎖状、分岐状若しくは環状のアルキル基である
で表されるアクリル酸ビニル化合物である。【００４２】
Ｒ２が炭素原子数１〜４の直鎖状又は分岐状のアルキル基の場合、例えば、メチル基、エチル基が挙げられる。Ｒ３が、炭素原子数１〜１０の炭素原子数１〜１０の直鎖状、分岐状若しくは環状のアルキル基の場合、例えば、メチル基、エチル基、プロピル基、ブチル基、ペンチル基、ヘキシル基、オクチル基、デシル基、シクロペンチル基、シクロヘキシル基が挙げられる。【００４３】
Ｒ２は、好ましくは、水素原子又はメチル基である。Ｒ３は、好ましくは、水素原子又はメチル基、エチル基である。【００４４】
式（II）のアクリル酸ビニル化合物としては、アクリル酸ビニルや、アクリル酸イソプロペニル等のアクリル酸アルケニルエステルや、メタクリル酸ビニルや、メタクリル酸イソプロペニル等のメタクリル酸アルケニルエステル等が挙げられる。中でも、アクリル酸ビニル、メタクリル酸ビニルが好ましい。【００４５】
式（II）のアクリル酸ビニル化合物は、１種を単独で、又は２種以上を併用してもよい。【００４６】
アクリル酸ビニル化合物の使用量は、ポリカーボネートジオール１モルに対して０．５〜６０モルとすることができ、０．５〜２０モルであることが好ましい。なお、ポリカーボネートジオールのモル数は、１Ｈ−ＮＭＲ（末端水酸基価）より求めた平均分子量より計算される（例えば、高分子実験学  １８巻（高分子の磁気共鳴）２８３頁、共立出版（１９７５年刊）参照）。【００４７】
（加水分解酵素の範囲）
本発明で使用される加水分解酵素としては、例えば、プロテアーゼ、エステラーゼ、リパーゼが挙げられるが、好ましくは豚肝臓由来のエステラーゼ（ＰＬＥ）、豚肝臓由来のリパーゼ（ＰＰＬ）、酵母又は細菌から単離可能な微生物のクチナーゼ、リパーゼ、より好ましくは、クリプトコッカス・エスピー(Cryptococcus sp)を起源とするクチナーゼ、バルクホルデリア・セパシア (Burkholderia cepacia )を起源とするリパーゼ（例えば、Amano PS(アマノエンザイム社製)）、カンジダ・アンタークティカ(Candida antarctica)を起源とするリパーゼ（例えば、Novozym 435(ノボザイム社製)）、リゾムコール・ミエヘイ(Rhizomucor Miehei)を起源とするリパーゼ（例えば、Lipozyme RM IM(ノボザイム社製)）、サーモマイセス・ラヌギノサス(Thermomyces lanuginosus)を起源とするリパーゼ（Lipase TL）、ムコール・ミエヘイ(Mucor Miehei)を起源とするリパーゼ（Lipase MM）であり、特に好ましくはCandida antarcticaを起源とするリパーゼである。【００４８】
これら加水分解酵素は、上記のような微生物から得られた加水分解酵素をコードする遺伝子を、酵母や糸状菌のような適切な宿主に導入して得られた組換え体の培養物から得たものであってもよい。【００４９】
加水分解酵素の組換え発現のために使用される組換えＤＮＡ技術は、当該分野において公知である。加水分解酵素のアミノ酸配列は上記のものに限定されず、例えば、これらの配列において、１個又は数個のアミノ酸が欠失、置換又は付加されたアミノ酸配列からなり、かつ加水分解活性を有するタンパク質を本発明に好適に使用することができる。あるいは、これらの配列と、例えば９０％以上、好ましくは９５％、より好ましくは９７％以上の配列同一性を示すアミノ酸配列からなり、かつ加水分解活性を有するタンパク質も本発明に好適に使用することができる。【００５０】
これらの加水分解酵素の形態は、特に限定されず、天然又は固定化酵素の形態であってもよい。【００５１】
固定化酵素は、固定化担体に加水酵素を吸着等により担持させたものをいう。固定化担体としては、セライト、ケイソウ土、カオリナイト、シリカゲル、モレキュラーシーブス、多孔質ガラス、活性炭、炭酸カルシウム、セラミックス等の無機担体、セラミックスパウダー、ポリビニルアルコール、ポリプロピレン、キトサン、イオン交換樹脂、疎水吸着樹脂、キレート樹脂、合成吸着樹脂等の有機高分子等が挙げられるが、特に酵素の吸着力が高い点から疎水吸着樹脂が好ましい。また、疎水吸着樹脂の中でも、大きな表面積を有することにより酵素の吸着量を高くできるという点から、多孔質であることが好ましい。【００５２】
加水分解酵素は、１種を単独で、又は２種以上を併用してもよい。【００５３】
加水分解酵素の使用量は、効率的な反応速度を実現する点から、式（Ｉ）のポリカーボネートジオール１ｇに対して、好ましくは０．１〜１０００ｍｇ、より好ましくは、１〜２００ｍｇ、特に好ましくは１〜１０ｍｇである。【００５４】
本発明において、反応方式は、特に限定されず、バッチ方式又は酵素を固定化したカラムを通過させる流通連続式をはじめとする、いかなる方式でも行なうことができる。【００５５】
（溶媒の範囲）
本発明の反応は、有機溶媒を使用して、又は無溶媒で行なうことができる。有機溶媒としては、基質を溶解でき、かつ、加水分解酵素を失活させない溶媒であれば特に限定されない。【００５６】
有機溶媒としては、例えば、ｎ−ペンタン、ｎ−ヘキサン、ｎ−ヘプタン、ｎ−オクタン、シクロペンタン、シクロヘキサン及びシクロヘプタン等の脂肪族炭化水素類；ベンゼン、トルエン及びキシレン等の芳香族炭化水素類；ジエチルエーテル、ｔ−ブチルメチルエーテル、ジイソプロピルエーテル、シクロペンチルメチルエーテル、テトラヒドロフラン及び１，４−ジオキサン等のエーテル類；アセトン及びメチルエチルケトン等のケトン類；アセトニトリル、プロピオニトリル等のニトリル類から選ばれる少なくとも１種が挙げられるが、好ましくはｎ−ヘキサン、ｎ−ヘプタン、シクロペンタン、シクロヘキサン、トルエン、ジイソプロピルエーテル、ｔ−ブチルメチルエーテル、シクロペンチルメチルエーテル又はテトラヒドロフラン、より好ましくは、ｎ−ヘキサン、シクロヘキサン、トルエン、ジイソプロピルエーテル、ｔ−ブチルメチルエーテル、シクロペンチルメチルエーテル、及びアセトニトリル、特に好ましくはシクロヘキサン、トルエン、ｔ−ブチルメチルエーテルである。なお、これらの有機溶媒は、１種を単独で、又は２種以上を併用してもよい。【００５７】
有機溶媒の使用量は、式（Ｉ）のポリカーボネートジオール１ｇに対して、好ましくは０．１〜１００ｍＬ、より好ましくは、０．５〜５０ｍＬ、特に好ましくは１〜１０ｍＬである。【００５８】
本発明の反応は、アクリレート部位の重合を防ぐため、重合禁止剤を共存させて行うことが好ましい。重合禁止剤は通常に使用されるものであれば特に限定されず、例えば、フェノール、クレゾール、ヒドロキノン、ｔ−ブチルヒドロキノン、ｐ−メトキシフェノール（メトキノン）、２，６−ジ−ｔ−ブチル−４−メチルフェノール、フェノチアジンなどが使用できる。重合禁止剤の使用量は、ポリカーボネートジオール１モルに対して０．０００００１〜０．０５モル、更には０．０００００２〜０．０３モルであることが好ましい。【００５９】
（反応温度、圧力範囲）
本発明において、反応温度は、０〜１００℃とすることができ、好ましくは１０〜９０℃であり、より好ましくは４０〜８０℃である。【００６０】
本発明において、反応圧力は、特に限定されず、常圧下又は減圧下のいずれの条件でも行なうことができる。【００６１】
また、本発明の反応は、流通連続式で行うこともできる。流通連続式にて反応を行う場合、反応溶液中のポリカーボネートジオール化合物の濃度は、反応系の全質量に対して１０〜５０質量％とすることが好ましく、アクリル酸ビニル化合物の濃度は反応系の全重量に対して５〜３０質量％が好ましい。また、反応液の通液線速度は、好ましくは０．５〜４００ｍｍ／分、更に１〜２００ｍｍ／分であるのが好ましい。この通液線速度（ｍｍ／分）は、１分間当りの送液量（ｍｍ３／分）（又は送液速度（１０-３ｍＬ／分）ともいう）を充填層断面積（ｍｍ２）で除した商で表わされる値をいう。通液線速度を上げることによる充填塔内圧力の増大に伴い、通液が困難となり、耐圧性の高い酵素充填塔が必要となる他に、固定化酵素が塔内圧力増加により破砕される場合が生じることもあるため、通液線速度は４００ｍｍ／分以下とすることが好ましい。また、生産性の点から通液線速度は１ｍｍ／分以上とすることが好ましい。固定化酵素の発現活性は、通液線速度により変化するため、最適な通液線速度を選定して反応条件を決定することで、所望の生産能力、製造コストに見合った反応を行うことができる。反応容器中の反応溶液の流通時間は、３０秒〜６時間の範囲とすることができる。【００６２】
（高純度のポリカーボネートジオールジカーボネート）
本発明は、また、末端アクリレート化率が９７％以上である、式（III）：【００６３】
【化６】
2011122520.tif 000007
【００６４】
式中、
Ｒ１’は、同一又は異なっており、直鎖状、分岐鎖状若しくは環状のアルキレン基の１つ以上で構成された２価基であり、該２価基は、置換基を有していてもよく、かつ／又は非末端の１つ以上の炭素原子が２価の芳香族基、２価のヘテロ環式基、酸素原子若しくは硫黄原子で置き換えられていてもよいか、あるいは、架橋炭素環の２価の基であり、
Ｒ２’は、水素原子又は炭素原子数１〜４の直鎖状又は分岐鎖状のアルキル基であり、
ｎ’は、平均重合度を表し、１〜５０の数である
で表されるポリカーボネートジオールジアクリレートに関する。【００６５】
末端アクリレート化率は、式（III）で表されるポリカーボネートジオールジアクリレートの末端基に占める、アクリレート基の割合を示す。【００６６】
末端アクリレート化率は、原料ポリカーボネートジオール、モノアクリレート化物等の反応副生成物の存在により、低下しうる。また、ポリカーボネートジオールとアクリル酸エステル化合物を、有機金属触媒存在下、生成するアルコールを抜き出しながら反応させる方法においては、末端アクリレート化率を高めるためには、アルコールを除去する必要があるところ、一般にアルコールとアクリル酸エステルの沸点が近く、アルコールのみの除去が困難という事情がある。さらには、有機金属触媒により、アルコールが、ポリカーボネートジオールのカーボネート結合と交換して、メトキシ末端が生成してしまうという事情もある。これらは、いずれも末端アクリレート化率を低下させる方向に働くものである。【００６７】
本発明の製造方法を使用することにより、末端アクリレート化率が９７％以上である、式（III）のポリカーボネートジオールジアクリレートを容易に得ることができる。末端アクリレート化率は、好ましくは９８％以上である。【００６８】
中でも、かつ末端アルコキシ化率が０．１％未満である、ポリカーボネートジオールジアクリレートである、式（III）のポリカーボネートジオールジアクリレートが好ましい。アルコキシ末端としてはメトキシ末端が考慮されうる。【００６９】
末端アクリレート化率、末端アルコキシ化率は、１Ｈ−ＮＭＲ分析により測定することができる。【００７０】
本発明の製造方法を使用することにより、原料ポリカーボネートジオールに由来する末端水酸基を減じることができ、１００％から末端アクリレート化率及び末端アルコキシ化率を差し引いた末端水酸基率が２％未満である、式（III）のポリカーボネートジオールジアクリレートを容易に得ることができる。【００７１】
Ｒ１’が直鎖状、分岐鎖状若しくは環状のアルキレン基の１つ以上で構成された２価基の場合、例えば、直鎖状又は分岐鎖状のアルキレン基−環状のアルキレン基からなる２価基、直鎖状又は分岐鎖状のアルキレン基−環状のアルキレン基−直鎖状又は分岐鎖状のアルキレン基からなる２価基、環状のアルキレン基−直鎖状又は分岐鎖状のアルキレン基−環状のアルキレンからなる２価基が挙げられる。【００７２】
直鎖状又は分岐鎖状のアルキレン基の炭素原子数は、好ましくは１〜２５個であり、より好ましくは、３〜１２個であり、例えば、プロピレン基、ブチレン基、ペンテン基、ヘキセン基、３−メチルペンテン基、ヘプテン基、オクテン基、デセン基等が挙げられ、好ましくはブチレン基、ペンテン基、ヘキセン基、３−メチルペンテン基である。【００７３】
環状のアルキレン基の炭素原子数は、好ましくは３〜２５個であり、より好ましくは３〜１２個である。環状のアルキレン基としては、炭素原子数３〜１２のシクロアルキレンが好ましく、例えば、シクロプロピレン基、シクロブチレン基、シクロペンチレン基、シクロヘキシレン基、シクロヘプチレン基、シクロオクチレン基等が挙げられ、好ましくはシクロへキシレン基である。
前記直鎖状又は分岐鎖状のアルキレン基−環状のアルキレン基−直鎖状又は分岐鎖状のアルキレン基からなる２価基としては、例えば、シクロペンタン−１，３−ジメチレン基、シクロヘキサン−１，４−ジメチレン基等が挙げられ、好ましくはシクロヘキサン−１，４−ジメチレン基である。【００７４】
上記の２価基は、置換基を有していてもよく（例えば、ベンゼン−１，４−ジメチレン基）、かつ／又は２価基（２価基が置換基を有する場合は、置換基を除く部分）の末端以外の１つ以上の炭素原子が２価の芳香族基（例えば、フェニレン基、ナフチレン基）、２価のヘテロ環式基（例えば、ピリダニル基）、酸素原子若しくは硫黄原子で置き換えられていてもよい。【００７５】
置換基としては、炭素原子数１〜６の直鎖状若しくは分岐状のアルキル基（例えば、メチル基、エチル基）、炭素原子数３〜１２のシクロアルキル基（例えば、シクロヘキシル基）、炭素原子数７〜１０のアラルキル基（例えば、ベンジル基）、炭素原子数６〜１２のアリール基（例えば、フェニル基、トリル基）、炭素原子数１〜６のアルコキシ基（例えば、メトキシ基、エトキシ基）、ハロゲン原子（例えば、フッ素原子、塩素原子）が挙げられる。【００７６】
Ｒ１’は、架橋炭素環の２価の基であってもよい。ここで、「架橋炭素環」とは、隣り合わない２つの炭素が架橋基又は直接結合によって架橋された炭素環を指す。架橋炭素環の２価基としては、炭素原子数６〜１０の架橋炭素環の２価基が好ましく、例えば、ビシクロ−［２．１．１］−ヘキサン−ジイル、ビシクロ−［２．２．１］−ヘプタン−ジイル、ビシクロ−［２．２．２］−オクタン−ジイル、ビシクロ−［３．３．０］−オクタン−ジイル、ビシクロ−［４．３．０］−ノナン−ジイル、ビシクロ−［４．４．０］−デカン−ジイル、アダマンタン−ジイルが挙げられる。【００７７】
Ｒ１’は、好ましくは、プロピレン基、ブチレン基、ペンテン基、ヘキセン基、３−メチルペンテン基、シクロヘキサン−１，４−ジメチレン基、ベンゼン−１，４−ジメチレン基から選ばれる１種以上である。【００７８】
式（III）において、ｎ’は、平均重合度を表し、１〜５０の数であり、好ましくは２〜２５である。平均重合度は、１Ｈ−ＮＭＲによる末端基定量によって測定することができる。【００７９】
Ｒ２’は、炭素原子数１〜４の直鎖状又は分岐状のアルキル基の場合、例えば、メチル基、エチル基が挙げられる。Ｒ２’は、好ましくは、水素原子又はメチル基である。【００８０】
本発明のポリカーボネートジオールジアクリレートは、光重合開始剤と組み合わせ、これらを含む樹脂組成物とすることができる。このような樹脂組成物は、基材等に塗布し、その後、高圧水銀灯等を用いて紫外線を照射して光硬化させることができる。また、有機過酸化物等のラジカル開始剤と組み合わせ、これらを含む樹脂組成物としても使用することができる。このような樹脂組成物は、基材等に塗布し、その後、熱硬化させることができる。本発明のポリカーボネートジオールジアクリレートは、インキ、塗料、コーティング材料、接着剤、光硬化性樹脂、架橋剤、電解質材料、その他の樹脂の原料として使用することができる。
【実施例】
【００８１】
次に、実施例を挙げて本発明を具体的に説明するが、本発明の範囲はこれらに限定されるものではない。【００８２】
なお、ポリカーボネートジオール及びポリカーボネートジオールジアクリレートの平均分子量は、１Ｈ−ＮＭＲ測定により算出した。更に平均分子量から重合度を算出した。また、１Ｈ−ＮＭＲ測定により、ポリカーボネートジオールの末端水酸基がアクリレート化された割合を算出した。【００８３】
実施例１  ポリカーボネートジオールのアクリレート化
ポリカーボネートジオール(宇部興産製ＵＨ２００、(ポリ（ヘキサメチレンカーボネート）)ジオール：平均分子量２０００（重合度１４．６））１．０ｇ（０．５mmol）に、アクリル酸ビニルエステル５mmol及び重合禁止剤として、ｐ−メトキシフェノール１mgを加え、そこにトルエンを加えて１０mlに定容したものを反応液とした。
ガラス試験管に前記反応液２mlと、リパーゼ（カンジダ・アンタークティカ(Candida antarctica)を起源とするリパーゼを樹脂多孔体に固定化したNovozyme 435(ノボザイム社製)）２０mgを加え、攪拌下(１０００ｒｐｍ)、７０℃にて、２４時間反応させた。
反応終了後、反応液を孔径０．２μmのフィルターでろ過し、ろ液についてロータリーエバポレーターにて溶媒を減圧留去した後、残渣を６０℃デシケーター中、２時間、減圧下で乾燥させ、ポリカーボネートジオールジアクリレートを得て、１Ｈ−ＮＭＲ分析に供した。
反応時間を４８時間とした以外は、上記と同様にしてポリカーボネートジオールジアクリレートを得て、これを１Ｈ−ＮＭＲ分析に供した。
分析結果を表１に示す。【００８４】
表１に示すアクリル酸エステル、加水分解酵素を使用したこと以外は、実施例１と同様にして、実施例２〜４、比較例１〜６のポリカーボネートジオールジアクリレートを調製して、１Ｈ−ＮＭＲ分析に供した。分析結果を表１に示す。Amano PS-CI（アマノエンザイム社製）は、バルクホルデリア・セパシア(Burkholderia cepacia)を起源とするリパーゼを多孔性セラミック担体に吸着させた固定化触媒である。【００８５】
【表１】
2011122520.tif 000008
【００８６】
アクリル酸エステルとしてアクリル酸メチルを使用し、加水分解酵素としてNovozyme435を使用した場合、顕著な重合度の低下と、副生したアルコールが主鎖カーボネートと交換したメトキシ末端が認められた（比較例１）。アクリル酸エステルとしてアクリル酸メチルを使用し、加水分解酵素としてAmanoPS-CIを使用した場合、末端アクリレート化率は低い値に留まった（比較例２）。
一方、アクリル酸ビニル又はメタクリル酸ビニルをアクリル酸エステルとし、Novozyme435又はAmanoPS-CIを加水分解酵素とした場合については、重合度の低下なく、高い末端アクリレート化率で、ポリカーボネートジオールジアクリレートが得られた（実施例１〜４）。特に、Novozyme435を使用した実施例１及び３の末端アクリレート化率は極めて高く、４８時間後の末端水酸基率も１％未満であった。【００８７】
実施例５〜７  ポリカーボネートジオールのアクリレート化
表２に示すポリカーボネートジオール３．０ｇに、末端水酸基に対して２当量（実施例５（ＵＨ１００）及び実施例６（ＵＣ１００）ではそれぞれ１．３５ｇ、実施例７（ＵＭ９０(1/1)：１，６−ヘキサンジオール残基と１，４−シクロヘキサンジメタノール残基とを等モル有するポリカーボネートジオール）では、１．５１ｇ）のメタクリル酸ビニルと、重合禁止剤として、ｐ−メトキシフェノール１ｍｇを加え、そこにトルエンを加えて１０ｍｌに定容したものを反応液とした。
ガラス試験管に各反応液２ｍｌと、リパーゼ（Novozyme435）５ｍｇを加え、攪拌下(１０００ｒｐｍ)、７０℃にて、表２に示す時間で反応させた。
反応終了後、各反応液を０．２μｍフィルターでろ過し、各ろ液について、ロータリーエバポレーターにて溶媒を減圧留去した後、各残渣を６０℃デシケーター中、２時間、減圧下で乾燥させ、各ポリカーボネートジオールジアクリレートを得て、１Ｈ−ＮＭＲ分析に供した。結果を表３に示す。【００８８】
【表２】
2011122520.tif 000009
【００８９】
【表３】
2011122520.tif 000010
【００９０】
実施例５〜７のいずれにおいても、高い末端アクリレート化率で、ポリカーボネートジオールジアクリレートが得られた。また、２４時間後の末端水酸基率は、１％未満であった。【００９１】
実施例８〜１０：固定化酵素を用いた連続反応によるポリカーボネートジオールのアクリレート化
ポリカーボネートジオール（ＵＨ１００、表２参照)１５０ｇに、メタクリル酸ビニル６７．５ｇと、重合禁止剤としてｐ−メトキシフェノール０．０５ｇを加え、そこにトルエンを加えて５００ｍｌに定容したものを反応液とした。
ガラスカラム(内径５mm×５０mm、孔径５μmガラスフィルター付)に、固定化リパーゼ(Novozyme435)０．４２ｇを充填し、７０℃に保温し、反応液を下から定量ポンプにて表４に示す流速にて送液した。
表４に示す時間ごとに反応液を分取し、得られた反応液について、ロータリーエバポレーターにて溶媒を減圧留去した後、残渣を６０℃デシケーター中、２時間減圧下で乾燥させて、１Ｈ−ＮＭＲ分析に供した。【００９２】
【表４】
2011122520.tif 000011
【００９３】
実施例８〜１０のいずれにおいても、高い末端アクリレート化率で、ポリカーボネートジオールジアクリレートが得られた。特に、実施例８の末端水酸基率はいずれの流通時間でも１％未満であった。
【産業上の利用可能性】
【００９４】
本発明によれば、プロトン酸や金属成分を用いず、加水分解触媒を用いて、ポリカーボネートジオールとアクリル酸ビニル化合物から、ポリカーボネートジオールジアクリレートを製造できる。本発明の方法は、比較的低温にて反応を行うことができ、効率及び安全性の点で優れている。更に、本発明の方法により、末端アクリレート化率が高く、高品質のポリカーボネートジオールジアクリレートを得ることができる。即ち、本発明により、入手しやすい原料を使用して、高品質のポリカーボネートジオールジアクリレートを容易に製造することができる。
【国際調査報告】
2011122520.tif 000015
2011122520.tif 000016
2011122520.tif 000017
2011122520.tif 000018